(57)【要約】【課題】  経糸を無糊で用いても、製織性が良好で、得られる基布はシワがなく、十分高いレベルの強度特性や内圧保持性を有する高密度袋織基布の製織方法を提供する。【解決手段】  ジャガード式開口装置を備えた織機を使用して、１）単糸繊度：２．６〜７．０ｄｔｅｘ／ｆ、２）撚数：０〜３００Ｔ／ｍ、３）交絡数：１５〜４０個／ｍ、４）交絡率：５〜７０％、５）油剤付着量：０．４〜３．０ｗｔ％の条件を満足する合成繊維糸条からなる経糸を無糊状態で用い、該経糸の織機上のカバーファクターを１８００〜２３００とし、製織時の経糸張力を０．１８〜０．３２ｃＮ／ｄｔｅｘの範囲として、二重袋織部と一重織部を有する基布を製織することを特徴とする高密度袋織基布の製織方法。【選択図】      なし【特許請求の範囲】
【請求項１】
ジャガード式開口装置を備えた織機を使用して、下記１）〜５）の条件を満足する合成繊維糸条からなる経糸を無糊状態で用い、該経糸の織機上のカバーファクターを１８００〜２３００とし、製織時の経糸張力を０．１８〜０．３２ｃＮ／ｄｔｅｘの範囲として、二重袋織部と一重織部を有する基布を製織することを特徴とする高密度袋織基布の製織方法。
１）単糸繊度：２．６〜７．０ｄｔｅｘ／ｆ
２）撚数：０〜３００Ｔ／ｍ
３）交絡数：１５〜４０個／ｍ
４）交絡率：５〜７０％
５）油剤付着量：０．４〜３．０ｗｔ％
【請求項２】
織機で織られた生機から抜き出した経糸の交絡強度が２〜４０％であることを特徴とする請求項１に記載の高密度袋織基布の製織方法。
【請求項３】
織機がエアジェットルームあるいはレピアルームであることを特徴とする請求項１又は２記載の高密度袋織基布の製織方法。
【請求項４】
織機に用いる筬の空間率が５０〜８０％であることを特徴とする請求項１〜３のいずれかに記載の高密度袋織基布の製織方法。
【発明の詳細な説明】
【技術分野】
【０００１】
本発明は、高密度袋織基布の製織方法に関するものであり、この高密度袋織基布は、自動車など乗物用の安全装置の一つであるエアバッグに好適に使用することができる。
【背景技術】
【０００２】
近年、自動車等の乗物において、乗員の安全性の向上が求められており、エアバッグの装着率が向上している。エアバッグは、乗物が正面衝突や側面衝突時に受ける衝撃をセンサーが感知し、インフレーターからガスを膨張可能な袋部に流入させ、エアバッグを急速に展開・膨張させて、そのクッション性によって乗員を保護するものである。
【０００３】
従来のエアバッグは、運転席や助手席の前面部に装着されることが多く、主に正面衝突時における乗員の顔面および上半身の保護用として多く装着されていたが、最近では側方からの衝突や乗物の側転（以下、ロールオーバーと称する）にも対応できるカーテン状のエアバッグが開発されている。
【０００４】
このカーテン状エアバッグは、車内側壁のルーフレールに沿ってフロントピラー側からリアピラー側までの領域に収納され、衝突時に側面の窓に沿って膨張、展開するように設計され、膨張可能な袋部が複数箇所で形成されるように作られている。これまでは、カーテン状エアバッグは複数枚の布を裁断し、縫製して作製されていたが、収納性に劣ることや縫製に手間が掛かるなどから、最近は、袋部外周を一重織部で閉じた袋状の高密度織物を作製してエアバッグに用いる試みがなされている。
【０００５】
カーテン状エアバッグに使用する高密度袋織基布は、その織密度が非常に高く、織物を製織する際には、経糸に糊剤を付着させ、経糸毛羽を防止しながら製織している。よって、高密度袋織基布を安定して製織するために、経糸に使用する糊剤種の検討などが行なわれている（例えば、特許文献１〜３参照）。
【０００６】
経糸に糊付糸を用いた場合、糊を洗い落とす精練工程が必要であるが、高密度袋織基布の場合、袋部の中まで糸の糊を十分に落とすことは非常に困難である。糊を残せば異臭などの発生原因になる。袋状の高密度基布の糊抜きを完全に実施するには、織物をリラックスさせて揉むことや、精練槽の中にかなり長時間浸漬しておくことなどが考えられる。しかし、高密度基布を揉むとシワが発生し、そこから空気漏れが起こりやすくなることや、コート時にも均一なコート層を形成できなくなる。また、精練槽に浸漬するだけでは、糊を十分に落とすことは出来ず、精練液をゆっくりと流すなどの操作をしても、袋の中まで精練液が染み込んで糊を十分に落とすまでには、かなりの長時間を要し、とうてい工業的に実施できるものではなかった。
【０００７】
そこで、経糸を無糊で製織することが考えられるが、無糊の経糸を用いて高密度基布を製織すると、経糸に毛羽が多発し、良好な製織が出来なかった。特に、ジャガード式開口装置を使って袋状の織物を製織する場合には、経糸密度は非常に大きなものになるため、経糸を無糊で製織するということはこれ迄不可能と考えられており、そのような製織方法に関する文献も知見も無い。
【０００８】
無糊の経糸を用いて製織できれば、その後工程は、無精練あるいは油抜き程度の弱い精練（例えば、織物を緊張させた状態で連続的に精練槽や洗浄槽などをくぐらせる程度の精練工程）で処理できるので、基布にシワが発生することがなく、強度低下も少ない基布を得ることができる。その結果、得られた基布を用いて作製したエアバッグは、良好な機械的特性を保持することができる。また、サイジング工程で使用する糊剤やその作業にかかる製造コストを低減でき、廃糊処理が不要なので、環境にも優れた技術といえる。
【０００９】
従来、単層布（袋状に織らない布）の高密度織物に関しては、経糸に油剤やワックスを付与することや、交絡部を設けることにより、無糊で製織する方法が提案されている（例えば、特許文献４、５参照）が、経糸方向のカバーファクターが１８００以上の高密度の袋状織物に関しては、有用な技術知見は見当たらないのが現状である。
以上の通り、高密度の袋織基布を無糊で製織しようとしても、製織性が良好で、かつ高品質の基布特性を満足する製織方法は、これまで全く知られていなかった。
【００１０】
【特許文献１】特開平２００３−１７１８４６号公報
【特許文献２】特開平２００３−１８３９４６号公報
【特許文献３】特開平２００３−１８３９４８号公報
【特許文献４】国際公開ＷＯ０１−００９４１６号パンフレット
【特許文献５】特表２００３−５２１５８９号公報
【発明の開示】
【発明が解決しようとする課題】
【００１１】
本発明の課題は、高密度袋織基布の製織において、経糸を無糊で用いても、製織性が良好で、得られる基布にはシワがなく、十分高いレベルの強度特性や内圧保持性を有する高密度袋織基布の製織方法を提供することにある。
【課題を解決するための手段】
【００１２】
本発明者らは、上記課題を解決するために、経糸に使用する糸の形態、交絡数、交絡強度や油付率、織機上の経糸の交絡状態、密度、あるいは経糸張力について鋭意検討を行った結果、高密度袋織基布を製織する際の糸条件、製織条件を特定範囲に設定することによって上記課題が解決できることを見出し、本発明に至った。
【００１３】
すなわち、本発明は下記の通りである。
１．ジャガード式開口装置を備えた織機を使用して、下記１）〜５）の条件を満足する合成繊維糸条からなる経糸を無糊状態で用い、該経糸の織機上のカバーファクターを１８００〜２３００とし、製織時の経糸張力を０．１８〜０．３２ｃＮ／ｄｔｅｘの範囲として、二重袋織部と一重織部を有する基布を製織することを特徴とする高密度袋織基布の製織方法。
【００１４】
１）単糸繊度：２．６〜７．０ｄｔｅｘ／ｆ
２）撚数：０〜３００Ｔ／ｍ
３）交絡数：１５〜４０個／ｍ
４）交絡率：５〜７０％
５）油剤付着量：０．４〜３．０ｗｔ％
【００１５】
２．織機で織られた生機から抜き出した経糸の交絡強度が２〜４０％であることを特徴とする上記１に記載の高密度袋織基布の製織方法。
３．織機がエアジェットルームあるいはレピアルームであることを特徴とする上記１又は２記載の高密度袋織基布の製織方法。
【００１６】
４．織機に用いる筬の空間率が５０〜８０％であることを特徴とする上記１〜３のいずれかに記載の高密度袋織基布の製織方法。
以下、本発明につき詳細に説明する。
【００１７】
本発明の高密度袋織基布に用いられる経糸および緯糸の素材は、特に限定はなく、例えば、ナイロン６６、ナイロン６、ナイロン４６、ナイロン６１０、ナイロン６１２等の単独、またはこれらの共重合、混合により得られるポリアミド繊維、ポリエチレンテレフタレート、ポリトリメチレンテレフタレート、ポリブチレンテレフテレート、ポリエチレンナフタレートなどの単独、又はこれらの共重合、混合により得られるポリエステル繊維、パラフェニレンテレフタルアミド、およびこれと芳香族エーテルとの共重合体などに代表されるアラミド繊維、全芳香族ポリエステル繊維、ビニロン繊維、超高分子量ポリエチレン等のポリオレフィン繊維、塩化ビニル系及び塩化ビニリデン系繊維、ポリテトラフルオロエチレン系を含むフッ素系繊維、ポリサルフォン繊維、ポリフェニレンサルファイド系繊維（ＰＰＳ）、ポリエーテルケトン系繊維（ＰＥＥＫ）繊維、ポリイミド繊維、ポリエーテルイミド繊維、高強力レーヨンを含むセルロース系繊維、アクリル系繊維、炭素繊維、ガラス繊維、シリコンカーバイト繊維（Ｓｉｃ）繊維、アルミナ繊維などが用いられる。これらのうち、強度や経済的な面から合成繊維が好ましく、特に、ポリエステル繊維、ポリアミド繊維（ナイロン６、ナイロン６６）などが好ましい。
【００１８】
これらの繊維糸条には、原糸製造工程や後加工工程での工程通過性を向上させるために、各種添加剤を含有させてもよい。例えば、耐熱安定剤、耐光安定剤、老化防止剤、酸化防止剤、潤滑剤、平滑剤、顔料、撥水剤、撥油剤、酸化チタンなどの隠蔽剤、光沢付与剤、難燃剤、可塑剤、帯電防止剤、増粘剤などを一種または二種以上併用して使用することができる。また、必要に応じて、加撚、嵩高加工、捲縮加工、捲回加工などの加工を施したものを用いてもよい。
【００１９】
本発明の高密度袋織基布を構成する経糸あるいは緯糸は、各々、総繊度が１００〜５５０ｄｔｅｘであることが好ましく、より好ましくは１６０〜４７０ｄｔｅｘである。総繊度がこの範囲であれば、エアバッグの展開膨張時の衝撃に耐え得る十分な機械的強度が得られ、バースト現象が発生し難く、且つ、基布が柔軟になり、収納性が向上し、高速展開が可能となる。
【００２０】
本発明の高密度袋織基布を構成する経糸の単糸繊度は、２．０〜７．０ｄｔｅｘであり、好ましくは、２．６〜３．８ｄｔｅｘである。単糸繊度が２．０ｄｔｅｘ未満であると、単糸強力が弱く、無糊での製織では毛羽の発生によって製織性が低下する。また、７．０ｄｔｅｘを越えると、単糸強力は増すが、布帛が硬くなって展開膨張時に乗員への衝撃が大きくなり、収納性にも劣る。
【００２１】
経糸および緯糸の単糸断面の形状は、特に限定されず、丸型や三角等の異型断面等のいずれでもよいが、強度を最大限に発揮させる点からは丸断面とするのが好ましい。
本発明の高密度袋織基布を構成する織機上の経糸のカバーファクターは、１８００〜２３００であり、好ましくは１９００〜２２００である。なお、カバーファクターは次式により表される。
【００２２】
経糸のカバーファクター＝（2.54cmあたりの経糸本数）×（経糸総繊度）1/2
緯糸のカバーファクター＝（2.54cmあたりの緯糸本数）×（緯糸総繊度）1/2
例えば、織機上における経糸の２．５４ｃｍあたりの本数が１３０本であり、経糸の総繊度が２３５ｄｔｅｘの場合には、経糸のカバーファクターは１９９３となる。この経糸本数は、織機上の織り縮み後の生機での経糸密度ではなく、筬を通過する時点での経糸密度を言う。
【００２３】
また、緯糸の織機上でのカバーファクターは、１８００〜２４００であることが好ましく、より好ましくは１９００〜２２００である。よって、経糸と緯糸のカバーファクターを合わせた値は、３６００〜４７００の範囲をとる。実際のエアバッグ用袋織基布は、幾つかの処理工程を通るために収縮を起こし、経糸のカバーファクターや緯糸のカバーファクターは大きくなるが、経糸のカバーファクターの増加率の方が大きくなりがちである。
【００２４】
本発明の高密度袋織基布に用いる織物は、流体が導入されて膨張する二重袋織部の上布と下布が平組織で構成されており、該二重袋織部の外周が、並列配置された一重織部で構成された接合帯で形成されている。
【００２５】
本発明の高密度袋織基布に用いる経糸は、実質的に無撚の状態、即ち、撚数が０〜３００Ｔ／ｍであることが必要で、この撚数であると、基布の耐エアリーク性が良好である。撚数が３００Ｔ／ｍを超えるような場合には、糸自体に丸みが生じ、耐エアリーク性や折り畳み性などの高密度袋織基布の性能を必ずしも十分に満足しなくなることがある。
【００２６】
また、インターレース加工などによって交絡を付与することもできる。交絡数は１５〜４０個／ｍであり、好ましくは２０〜３５個／ｍの範囲である。交絡数が１５個／ｍ未満であると、製織時に経糸に毛羽が発生し、４０個／ｍを越えると、交絡処理の糸製造コストが増大する。
【００２７】
本発明において、交絡率は５〜７０％であり、好ましくは１５〜４０％である。交絡率が５％未満であると、製織時の綜絖や筬による擦れによって経糸が毛羽立ち、製織性が低下する。また、交絡率が７０％を越えると、交絡が強すぎるために織物表面に雨降り状の模様が目立ち、糸が丸みを帯びるために基布の耐エアリーク性が低下する。なお、交絡率とは、経糸に使用する原糸を５０ｃｍ切り取り、その原糸を水を張ったバスの上に置いたときに、交絡している長さを写真撮影などによって読み取り、全体の糸長５０ｃｍに対して交絡している長さの割合をパーセント表示したものである。
【００２８】
また、織機で織られた生機から抜き出した経糸の交絡強度は、２〜４０％であることが好ましい。
交絡強度が２％未満である場合、交絡斑から、交絡の存在しない所もあるために、製織時に綜絖や筬による擦れによって、経糸が毛羽立つことがある。４０％を越える場合は、過度に交絡しているために、織物表面に雨降り状の模様が目立ったり、糸が丸味を帯びるために、内圧保持率が低下する場合がある。
【００２９】
本発明の高密度袋織基布に用いる経糸の油剤付着量は、０．４〜３．０ｗｔ％であることが必要である。油剤付着量が０．４ｗｔ％未満の場合には、経糸と綜絖や筬とのすべりが悪くなり、経糸毛羽を生じてしまう。また、油剤付着量が３．０ｗｔ％を超える場合には、綜絖や筬に油が付着、堆積し、製織した生機に油汚れが生じることや、精練する場合には精練時間を長くする必要が生じ、残液の処理も必要で環境にも好ましくない。更に、油剤付着量が高い場合で精練を行わずにコーティングをする場合には、コート面の接着性が問題になることもある。
【００３０】
この油剤付着量に関しては、原糸製造時の糸をそのまま使う場合には、原糸油剤の付着量が、そのまま経糸の油剤付着量になり、整経時にアフターオイルやアフターワックスを付与する場合には、その付着量と原糸の油剤量とを合計した量が油剤付着量となる。
本発明においては、経糸を無糊で用いる。無糊とは、アクリル系やＰＶＡ系などの糊剤を使用しないことを言うものであり、整経時に付与するアフターオイルやアフターワックスなどの範囲内であれば、付与しても差し支えない。
【００３１】
本発明に用いる緯糸については、経糸と同じものを使用しても良く、また、例えば、交絡が経糸よりも少ないものでも構わない。
【００３２】
本発明の高密度袋織基布を製織する際の経糸張力は、０．１８〜０．３２ｃＮ／ｄｔｅｘの範囲であり、０．２３〜０．２８ｃＮ／ｄｔｅｘがより好ましい範囲である。経糸張力が０．１８ｃＮ／ｄｔｅｘ未満の場合には、織前位置の前後動が大きくなり過ぎて、高密度基布に製織することが困難となる。また、経糸張力が０．３２ｃＮ／ｄｔｅｘを超える場合には、経糸に掛かる張力が高くなり過ぎて、筬や綜絖（ハーネス）との擦れによって経毛羽が生じて製織が困難となることや、精練やコーティングなどの熱処理後の収縮が大きくなり過ぎて管理しづらくなるという欠点がある。
【００３３】
本発明の高密度袋織基布に用いる織物を生産する手段としては、織機はエアジェットルーム、レピアルーム、ウォータージェットルーム、プロジェクタイルルームなどを用いることができ、特に好ましくは、エアジェットルーム及びレピアルームである。ジャガード開口装置を織機上部に備えるために、水を使用しないドライ織機が好ましく、その中でも、高速化が容易なエアジェットルームやレピアルームが好ましい。
【００３４】
なお、高密度袋織基布は経糸密度が高いゆえに、製織時には、織前を安定させることが必要であり、全面テンプルを使用することが好ましく、この全面テンプルの円柱状のロッドには凹凸や溝を付けて、布の動きをより抑えることも織前の安定に効果がある。また、織物の両端には増糸を用いて、布のたるみを補正しても良い。さらに、高密度袋織製織においては、経糸のクロスタイミングを通常よりも早める（３００度前後）こと、イージングを積極タイプにすること、あるいは、間丁を短くするなどの方法も有効であり、これらを併用して製織してもよい。
【００３５】
次に、経糸の上げ下げを制御する機械は、ジャガード式開口装置やドビー式開口装置等を用いることができるが、電子ジャガード式開口装置が、生産性やデザイン変更に対する迅速性、デザインの精密性において有利である。ジャガードの口数は、特に制限を受けないが、２０００〜１４０００口といった口数の多い電子ジャガードの方が、複雑な形状のデザイン作成に対応できるので好ましい。
【００３６】
本発明の高密度袋織基布を生産する場合、２００ｃｍ幅以上の織機で、ハーネスの吊り数を２本〜４本吊りとして、幅方向に２〜４個取りで高密度袋織基布を製織することが効率的である。また、デザイン変更に対応しやすくするためには、６０００口以上のジャガードに１本吊りでハーネスを吊り、任意のデザインに対応しても良い。
【００３７】
本発明の高密度袋織基布を生産するための織機に用いる筬は、その空間率が５０〜８０％であることが好ましく、特にエアジェットルームの場合は５０〜６５％が好ましく、レピアルームの場合には５５〜７５％がより好ましい。空間率が上記の範囲であると、筬羽間に占める経糸本数が適度であり、経糸同士の擦れ合いが少なく、筬羽に対する経糸の接触圧も小さいので毛羽立ちが起こりにくく、製織性が良好で、高品質の基布が得られ、また、筬羽の厚みが適度であるため緯糸の打込み力が安定し、特に、エアジェットルームでは緯糸が通る飛走溝内から空気が漏れる割合が小さいので、緯糸を安定して飛走させることができる。
【００３８】
本発明の高密度袋織基布をエアバッグとして製品化する際、空気透過性の低減、目ズレ防止、あるいはバースト防止のために、シリコーン樹脂やポリウレタン樹脂等のコート剤を高密度袋織基布の両面にコーティングすることが好ましい。コート量は薄いほうが収納性や柔軟性には優れるが、耐エアリーク性などの特性を考慮すると、２０〜１２０ｇ／ｍ２の範囲が好ましく、さらに好ましくは３０〜１００ｇ／ｍ２である。
【００３９】
本発明の高密度袋織基布は、コーティングの際に二重袋織部と一重織部の間にシワが発生し難いので、耐エアリーク性に優れたエアバッグを得ることができる。
【発明の効果】
【００４０】
本発明の製織方法によれば、経糸が無糊でも安定して製織でき、得られた基布はシワが発生し難く、強度特性や内圧保持性が十分に高いレベルで保持し得るので、高品質の高密度袋織基布を提供することができる。
【発明を実施するための最良の形態】
【００４１】
以下、実施例を挙げて本発明をさらに説明する。
なお、測定方法、評価方法などは下記の通りである。
【００４２】
（１）製織性（停台回数）
織機として、スルザー社製レピアルームＧ６２００（１４０ｃｍ幅）、ジャガードとしてストーブリ社製電子ジャガードＣＸ９６０（４０９６口）を用い、ハーネスは１本吊りとして、４８０ｒｐｍの速度で製織を実施した場合と、ドルニエ社製エアジェットルームＬＷＶ（２４０ｃｍ幅）、ジャガードとしてストーブリ社製電子ジャガードＬＸ１６００（３０７２口）を用い、ハーネスは３本吊りとして、４８０ｒｐｍの速度で製織を実施した場合の停台回数を調べた。
経糸因による停台数だけをカウントし、経糸因による停台数が２回／１００ｍ・台以上の場合を製織性に問題ありとした。
【００４３】
（２）生機の経糸毛羽および加工反のシワ
製織した高密度袋織基布（生機）を検反機にかけ、速度１０ｍ／分で巻き取りながら、織物生産に関し５年以上の経験を持った５人の検査員によって、生機の経糸毛羽および加工反のシワ程度を調べた。経糸毛羽については、５人の内３人以上が経糸毛羽と認めたものの数を記し、１００ｍあたり１０ヶ以上ある場合を問題ありとした。
【００４４】
また、シワについては、加工反を検反機で１０ｍ／分で巻き取りながら前述の５人によって検査を行い、５人の評価を平均し、３級以上を合格とし、加工反の判定は、５級：織物上の一重部と袋部の間にはシワが無く平坦、４級：シワが少し見えるが軽微、３級：シワが見える、２級：シワが見えコートの凹凸も判る、１級：シワがあってコートの凹凸もはっきり判る、の基準で判定した。
なお、加工反とは、生機を常法に従い精練し、コーティング処理を施した織物を言う。
【００４５】
（３）加工反の引張強度
得られた加工反について、経糸方向の引張強度を測定し、加工処理前後での強力保持率を調べた。強力保持率が８０％以上ある場合を合格とした。
強力の測定は、ＪＩＳ−Ｌ−１０９５（１９９９）に従った。
【００４６】
（４）交絡数
糸の交絡数は、５０ｃｍ長に切った糸を水を張ったバスに静かにつけ、糸を構成している複数本のフィラメントが広がらずに集束している部分の箇所を読んで、１ｍあたりに換算した数値を交絡数とした（水浸法）。測定数は３０で、その平均値を交絡数とした。なお、バスの水は測定ごとに新しいものに代えて行った。
【００４７】
（５）交絡率
交絡率は、上記（４）に記載の水浸法によって得た糸の状態を、写真撮影などによって写し、交絡している長さの全体の糸長５０ｃｍに対する割合を示すものである。測定数は３０で、その平均値をとった。なお、バスの水は測定ごとに新しいものに代えて行った。
【００４８】
（６）交絡強度
交絡強度は、製織後の生機から、経糸を、他の経糸や緯糸と擦れて交絡強度が変化しないように、２０〜５０ｃｍを丁寧に抜き取り、これを上記の水浸法にて、１ｍあたりの交絡数に換算した値を、製織前の交絡数に対してどの程度残っているかを示したものである。測定数は３０で、その平均値を交絡数とした。なお、上記と同様にバスの水は測定ごとに新しいものに代えて行った。
【００４９】
（７）織物密度
織物密度の測定は、ＪＩＳ−Ｌ−１０９６（１９９９）に従った。
（８）糸の撚数
糸の撚数の測定は、ＪＩＳ−Ｌ−１０９５（１９９９）に従った。なお、経糸には、撚糸しなくとも、解舒撚り等によって１〜１０Ｔ／ｍ程度の撚数が入る場合があるが、特に撚糸しない場合は、解舒撚りを無視して撚数はゼロとした。
【００５０】
（９）バッグ内圧保持率
コーティング処理を施した袋織エアバッグを、内圧７０ｋＰａにて、容量３００リットルのタンク先端に金属製のチューブを介してつなげ、該タンク先端付近に取り付けたバルブを電磁弁を用いて瞬時に開き、その後、袋織エアバッグ側のチューブに取り付けてある圧力センサーにて袋織エアバッグの内圧を調べた。８秒後の内圧保持率が初期の５０％以上ある場合を合格とした。測定数は１０とし、内圧保持率の値が５０％未満のものが１点でもあれば、問題ありとした。
【００５１】
［実施例１］
総繊度２３５ｄｔｅｘ、単糸繊度３．３ｄｔｅｘ、無撚（撚数０）、交絡数３２個／ｍ、交絡強度２７％、油剤付着量１．０ｗｔ％のナイロン６６繊維を経糸と緯糸に用い、織機上の経糸密度を１２６．６本／２．５４ｃｍ（織機上の経糸のカバーファクターは１９４１）、織機上の緯糸密度を１３６本／２．５４ｃｍ、筬の空間率５８．５％、製織時の経糸張力を０．２５ｃＮ／ｄｔｅｘとして、上記のレピアルームと電子ジャガードを用いて生機を作製した。続いて、この生機を用いて精練−セット工程を経て、更に、シリコーン樹脂を片面につき８０ｇ／ｍ２の量をコンマコーターで塗布し、両面を塗布して仕上げ、経糸密度が１４２本／２．５４ｃｍ、緯糸密度が１４２本／２．５４ｃｍの高密度袋織基布の加工反を得た。
【００５２】
得られた織物の特性は表１、３に示す通りであって、織機の停台が無く製織性が良好で、生機は経糸毛羽が無く、加工反はシワが無かった。また、生機から抜き出した経糸の交絡強度は２０％であり、経糸の強度保持率は９５％と良好な物性を示し、バッグ内圧保持率も大変良好な結果であった。このように、得られた高密度袋織基布は良好な性能を示すことがわかった。
【００５３】
［実施例２］
織機上の経糸密度を１２０．０本／２．５４ｃｍ（織機上の経糸のカバーファクターは１８４０）とした以外は、実施例１と同様にして、経糸密度が１３６本／２．５４ｃｍ、緯糸密度が１４４本／２．５４ｃｍの加工反を得た。
【００５４】
得られた織物の特性は表１、３に示す通りであって、織機の停台が無く製織性が良好で、生機は経糸毛羽が僅かにあった程度であり、加工反はシワが無かった。また、生機から抜き出した経糸の交絡強度は２１％であり、経糸の強度保持率は９６％と良好な物性を示し、バッグ内圧保持率も良好な結果であった。このように、得られた高密度袋織基布は良好な性能を示すことがわかった。
【００５５】
［実施例３］
織機上の経糸密度を１４７．４本／２．５４ｃｍ（織機上の経糸のカバーファクターは２２６０）とした以外は、実施例１と同様にして、経糸密度が１６０本／２．５４ｃｍ、緯糸密度が１４１本／２．５４ｃｍの加工反を得た。
【００５６】
得られた織物の特性は表１、３に示す通りであって、織機の停台が極めて少なく製織性が良好で、生機は経糸毛羽が僅かにあった程度であり、加工反はシワがあるが許容できる範囲であった。また、生機から抜き出した経糸の交絡強度は１７％であり、経糸の強度保持率は９２％と良好な物性を示し、バッグ内圧保持率は大変良好な結果であった。このように、得られた高密度袋織基布は良好な性能を示すことがわかった。
【００５７】
［比較例１］
織機上の経糸密度を１１２．２本／２．５４ｃｍ（織機上の経糸のカバーファクターは１７２０）とした以外は、実施例１と同様にして、経糸密度が１２７本／２．５４ｃｍ、緯糸密度が１４４本／２．５４ｃｍの加工反を得た。
【００５８】
得られた織物の特性は表１、３に示す通りであって、経糸因による織機の停台が多く、生機も経糸毛羽が多かったが、加工反はシワが無く良好であった。また、生機から抜き出した経糸の交絡強度は２２％であり、経糸の強度保持率は９６％と良好な物性を示していたが、バッグ内圧保持率は平均で５０％を下回っており、不良な結果となった。このように、製織において問題があり、得られた高密度袋織基布はエアバッグ用としては不適切であることがわかった。
【００５９】
［比較例２］
織機上の経糸密度を１５４．６本／２．５４ｃｍ（織機上の経糸方向のカバーファクターは２３７０）とした以外は、実施例１と同様にして実施したが、経糸毛羽が多発し、製織がかなり困難であった。
【００６０】
結果は表１、３に示す通りであって、経糸因による織機の停台が非常に多く、生機も経糸毛羽が大変多く、加工反はシワが多く不良であった。また、生機から抜き出した経糸の交絡強度は６％であり、経糸の強度保持率は９１％の物性を示し、バッグ内圧保持率はやや低い値もあるが合格範囲内の結果となっていた。このように、製織において問題があり、得られた高密度袋織基布はエアバッグ用としては不適切であることがわかった。
【００６１】
［実施例４］
製織時の経糸張力を０．３２ｃＮ／ｄｔｅｘとした以外は、実施例１と同様にして、経糸密度が１４４本／２．５４ｃｍ、緯糸密度が１４４本／２．５４ｃｍの加工反を得た。
得られた織物の特性は表１、３に示す通りであって、織機の停台が僅かで製織性が良好で、生機は経糸毛羽が少なく、加工反はシワが軽微であった。また、生機から抜き出した経糸の交絡強度は１４％であり、経糸の強度保持率は９２％と良好な物性を示し、バッグ内圧保持率も大変良好な結果となっていた。このように、得られた高密度袋織基布は良好な性能を示すことがわかった。
【００６２】
［実施例５］
製織時の経糸張力を０．１８ｃＮ／ｄｔｅｘとした以外は、実施例１と同様にして、経糸密度が１４１本／２．５４ｃｍ、緯糸密度が１４１本／２．５４ｃｍの加工反を得た。
得られた織物の特性は表１、３に示す通りであって、織機の停台が僅かで製織性が良好で、生機は経糸毛羽が無く、加工反はシワが軽微であった。また、生機から抜き出した経糸の交絡強度は２３％であり、経糸の強度保持率は９４％と良好な物性を示し、バッグ内圧保持率も大変良好な結果となっていた。このように、得られた高密度袋織基布は良好な性能を示すことがわかった。
【００６３】
［比較例３］
製織時の経糸張力を０．３６ｃＮ／ｄｔｅｘとした以外は、実施例１と同様にして、経糸密度が１４７本／２．５４ｃｍ、緯糸密度が１４６本／２．５４ｃｍの加工反を得た。
得られた織物の特性は表１、３に示す通りであって、経糸因停台がやや多く製織性が不良であり、生機も経糸毛羽が多かった。加工反はシワが軽微であり、また、生機から抜き出した経糸の交絡強度は１０％であり、経糸の強度保持率は９０％と良好な物性を示し、バッグ内圧保持率も良好な結果となっていた。このように、得られた高密度袋織基布は毛羽が多く問題であり、製織性も不良であった。
【００６４】
［比較例４］
製織時の経糸張力を０．１３ｃＮ／ｄｔｅｘとした以外は、実施例１と同様にして、経糸密度が１４０本／２．５４ｃｍ、緯糸密度が１４０本／２．５４ｃｍの加工反を得た。
得られた織物の特性は表１、３に示す通りであって、経糸緩みによる経糸因停台が多く製織性が不良であった。生機は経糸毛羽が少しあったが、加工反はシワが軽微であった。また、生機から抜き出した経糸の交絡強度は２１％であり、経糸の強度保持率は９３％と良好な物性を示し、バッグ内圧保持率も良好な結果となっていた。このように、高密度袋織基布としての製織性が不良であった。
【００６５】
［実施例６］
経糸および緯糸の単糸繊度を２．７ｄｔｅｘ／ｆとした以外は、実施例１と同様にして、経糸密度が１４１本／２．５４ｃｍ、緯糸密度が１４０本／２．５４ｃｍの加工反を得た。
得られた織物の特性は表１、３に示す通りであって、織機の停台が無く製織性が良好で、生機は経糸毛羽がごく僅かで、加工反はシワが無かった。また、生機から抜き出した経糸の交絡強度は２４％であり、経糸の強度保持率は９４％と良好な物性を示し、バッグ内圧保持率も大変良好な結果となっていた。このように、得られた高密度袋織基布は良好な性能を示すことがわかった。
【００６６】
［実施例７］
経糸および緯糸の単糸繊度を６．５ｄｔｅｘ／ｆとした以外は、実施例１と同様にして、経糸密度が１４４本／２．５４ｃｍ、緯糸密度が１４３本／２．５４ｃｍの加工反を得た。
得られた織物の特性は表１、３に示す通りであって、織機の停台が無く製織性が良好で、生機は経糸毛羽も無く、加工反はシワが軽微であった。また、生機から抜き出した経糸の交絡強度は６％であり、経糸の強度保持率は９５％と良好な物性を示し、バッグ内圧保持率も良好な結果となっていた。このように、得られた高密度袋織基布は良好な性能を示すことがわかった。
【００６７】
［比較例５］
経糸および緯糸の単糸繊度を１．１ｄｔｅｘ／ｆとした以外は、実施例１と同様にして、経糸密度が１４０本／２．５４ｃｍ、緯糸密度が１３９本／２．５４ｃｍの加工反を得た。
得られた織物の特性は表１、３に示す通りであって、経糸因停台がやや多く製織性が不良であり、生機も経糸毛羽が多かった。加工反はシワが軽微であり、また、生機から抜き出した経糸の交絡強度は１８％であり、経糸の強度保持率は８８％と良好な物性を示し、バッグ内圧保持率も良好な結果となっていた。このように、製織において問題があり、得られた高密度袋織基布は毛羽が多く、エアバッグ用としては不適切であることがわかった。
【００６８】
［比較例６］
経糸および緯糸の単糸繊度を７．８ｄｔｅｘ／ｆとした以外は、実施例１と同様にして、経糸密度が１４４本／２．５４ｃｍ、緯糸密度が１４４本／２．５４ｃｍの加工反を得た。
得られた織物の特性は表１、３に示す通りであって、製織性は良好であり、生機は経糸毛羽が無く、加工反はシワが軽微であった。また、生機から抜き出した経糸の交絡強度は２％であり、経糸の強度保持率は９４％と良好な物性を示していたが、バッグ内圧保持率は平均では５０％を上回っているものの、最小値は５０％を下回っており不良な結果であった。このように、得られた高密度袋織基布はエアバッグ用としては不適切であることがわかった。
【００６９】
［実施例８］
経糸の交絡数を１７個／ｍとした以外は、実施例１と同様にして、経糸密度が１４２本／２．５４ｃｍ、緯糸密度が１４３本／２．５４ｃｍの加工反を得た。
得られた織物の特性は表２、４に示す通りであって、織機の停台は少なく製織性が良好で、生機は経糸毛羽も許容範囲内であった。加工反はシワが無く、また、生機から抜き出した経糸の交絡強度は５％であり、経糸の強度保持率は９２％と良好な物性を示し、バッグ内圧保持率も良好な結果となっていた。このように、得られた高密度袋織基布は良好な性能を示すことがわかった。
【００７０】
［実施例９］
経糸の交絡数を３８個／ｍとした以外は、実施例１と同様にして、経糸密度が１４１本／２．５４ｃｍ、緯糸密度が１４２本／２．５４ｃｍの加工反を得た。
得られた織物の特性は表２、４に示す通りであって、織機停台が無く製織性が良好で、生機は経糸毛羽も無く、加工反もシワが無かった。また、生機から抜き出した経糸の交絡強度は３８％であり、経糸の強度保持率は８８％と良好な物性を示し、バッグ内圧保持率も良好な結果となっていた。このように、得られた高密度袋織基布は良好な性能を示すことがわかった。
【００７１】
［比較例７］
経糸の交絡数を１０個／ｍとした以外は、実施例１と同様にして、経糸密度が１４２本／２．５４ｃｍ、緯糸密度が１４３本／２．５４ｃｍの加工反を得た。
得られた織物の特性は表２、４に示す通りであって、経糸因と緯糸因の織機の停台が多く製織性が不良で、生機は経糸毛羽が多かった。加工反はシワが無く、また、生機から抜き出した経糸の交絡強度は０％であり、経糸の強度保持率は９０％と良好な物性を示し、バッグ内圧保持率も大変良好な結果となっていた。このように、高密度袋織基布としての製織性は、不良であることがわかった。
【００７２】
［比較例８］
経糸の交絡数を４４個／ｍとした以外は、実施例１と同様にして、経糸密度が１４１本／２．５４ｃｍ、緯糸密度が１４１本／２．５４ｃｍの加工反を得た。
得られた織物の特性は表２、４に示す通りであって、織機の停台が僅かで製織性が良好であったが、生機は経糸毛羽が多かった。加工反はシワが無く、また、生機から抜き出した経糸の交絡強度は２％であり、経糸の強度保持率は８３％と良好な物性を示し、バッグ内圧保持率も良好な結果となっていた。このように、高密度袋織基布としては、製織性が不良であることがわかった。
【００７３】
［実施例１０］
経糸の油剤付着量を０．４ｗｔ％とした以外は、実施例１と同様にして、経糸密度が１４２本／２．５４ｃｍ、緯糸密度が１４３本／２．５４ｃｍの加工反を得た。
得られた織物の特性は表２、４に示す通りであって、織機の停台が僅かで製織性が良好で、生機は経糸毛羽が少なく、加工反はシワが無かった。また、生機から抜き出した経糸の交絡強度は１６％であり、経糸の強度保持率は９１％と良好な物性を示し、バッグ内圧保持率も良好な結果となっていた。このように、得られた高密度袋織基布は良好な性能を示すことがわかった。
【００７４】
［実施例１１］
経糸の油剤付着量を２．８ｗｔ％とした以外は、実施例１と同様にして、経糸密度が１４４本／２．５４ｃｍ、緯糸密度が１４４本／２．５４ｃｍの加工反を得た。
得られた織物の特性は表２、４に示す通りであって、織機の停台が僅かで製織性が良好で、生機は経糸毛羽が無く、加工反はシワが無かった。また、生機から抜き出した経糸の交絡強度は１９％であり、経糸の強度保持率は９４％と良好な物性を示し、バッグ内圧保持率は合格範囲内の結果になっていた。このように、得られた高密度袋織基布は良好な性能を示すことがわかった。
【００７５】
［比較例９］
経糸の油剤付着量を０．２ｗｔ％とした以外は、実施例１と同様にして、経糸密度が１４２本／２．５４ｃｍ、緯糸密度が１４２本／２．５４ｃｍの加工反を得た。
得られた織物の特性は表２、４に示す通りであって、織機の停台が多く製織性が不良で、生機は経糸毛羽が多かった。加工反はシワが無く、また、生機から抜き出した経糸の交絡強度は７％であり、経糸の強度保持率は９０％と良好な物性を示し、バッグ内圧保持率も大変良好な結果となっていた。このように、高密度袋織基布としては、製織性が不良であることがわかった。
【００７６】
［比較例１０］
経糸の油剤付着量を３．９ｗｔ％とした以外は、実施例１と同様にして、経糸密度が１４４本／２．５４ｃｍ、緯糸密度が１４４本／２．５４ｃｍの加工反を得た。
得られた織物の特性は表２、４に示す通りであって、織機の停台が少なく製織性が良好で、生機は経糸毛羽が無く、加工反はシワが無かった。また、生機から抜き出した経糸の交絡強度は２２％であり、経糸の強度保持率は９５％と良好な物性を示していたが、バッグ内圧保持率は不良な結果となっていた。このように、得られた高密度袋織基布はエアバッグ用としては不適切であることがわかった。
【００７７】
［実施例１２］
筬の空間率を５２％とした以外は、実施例１と同様にして、経糸密度が１４３本／２．５４ｃｍ、緯糸密度が１４３本／２．５４ｃｍの加工反を得た。
得られた織物の特性は表２、４に示す通りであって、織機の停台が僅かで製織性が良好で、生機は経糸毛羽が少なく、加工反はシワが無かった。また、生機から抜き出した経糸の交絡強度は１６％あり、経糸の強度保持率は９４％と良好な物性を示し、バッグ内圧保持率も良好な結果となっていた。このように、得られた高密度袋織基布は良好であることがわかった。
【００７８】
［実施例１３］
筬の空間率を７５％とした以外は、実施例１と同様にして、経糸密度が１４４本／２．５４ｃｍ、緯糸密度が１４３本／２．５４ｃｍの加工反を得た。
得られた織物の特性は表２、４に示す通りであって、織機の停台が少なく製織性が良好で、生機は経糸毛羽が少なく、加工反はシワが無かった。また、生機から抜き出した経糸の交絡強度は１６％であり、経糸の強度保持率は９６％と良好な物性を示し、バッグ内圧保持率も良好な結果となっていた。このように、得られた高密度袋織基布は良好であることがわかった。
【００７９】
［比較例１１］
筬の空間率を４３％とした以外は、実施例１と同様にして、経糸密度が１４３本／２．５４ｃｍ、緯糸密度が１４３本／２．５４ｃｍの加工反を得た。
得られた織物の特性は表２、４に示す通りであって、経糸因と緯糸因のいずれの織機停台も多く製織性が不良で、生機は経糸毛羽が多かった。加工反はシワが無く、また、生機から抜き出した経糸の交絡強度は３％であり、経糸の強度保持率は９１％と良好な物性を示し、バッグ内圧保持率も良好な結果となっていた。このように、高密度袋織基布としては、製織性が不良であることがわかった。
【００８０】
［比較例１２］
筬の空間率を８２％とした以外は、実施例１と同様にして、経糸密度が１４４本／２．５４ｃｍ、緯糸密度が１４３本／２．５４ｃｍの加工反を得た。
得られた織物の特性は表２、４に示す通りであって、緯糸因の織機停台が多く製織性が不良であった。生機は経糸毛羽が少なく、加工反はシワがほとんど無かった。また、生機から抜き出した経糸の交絡強度は１５％であり、経糸の強度保持率は９６％と良好な物性を示し、バッグ内圧保持率も良好な結果となっていた。このように、高密度袋織基布としては、製織性が不良であることがわかった。
【００８１】
［比較例１３］
経糸の撚数を３５０Ｔ／ｍとした以外は、実施例１と同様にして、経糸密度が１４４本／２．５４ｃｍ、緯糸密度が１４４本／２．５４ｃｍの加工反を得た。なお、緯糸は実施例１と同じく無撚糸を用いた。
得られた織物の特性は表２、４に示す通りであって、織機の停台が少なく製織性が良好で、生機は経糸毛羽が少なく、加工反はシワが軽微であった。また、経糸の強度保持率は８５％であったが、バッグ内圧保持率は低く、問題のあるレベルであった。このように、得られた高密度袋織基布は不良であることがわかった。
【００８２】
［比較例１４］
経糸に糊付けした糸を用い、精練工程で十分な糊抜きを実施した以外は、実施例１と同様にして、経糸密度が１４４本／２．５４ｃｍ、緯糸密度が１４３本／２．５４ｃｍの加工反を得た。
得られた織物の特性は表２、４に示す通りであって、織機の停台が無く製織性が良好で、生機は経糸毛羽が無く、加工反はシワが軽微であった。また、生機から抜き出した経糸の交絡強度は２０％であり、経糸の強度保持率は６９％と低く、バッグ内圧保持率は５０％を下回る値であった。このように、得られた高密度袋織基布は不良であることがわかった。
【００８３】
［実施例１４］
総繊度４７０ｄｔｅｘ、単糸繊度３．３ｄｔｅｘ、無撚、交絡数２４個／ｍ、交絡率２０％、油剤付着量１．０ｗｔ％のナイロン６６繊維を経糸と緯糸に用い、織機上の経糸密度を１０２．８本／２．５４ｃｍ（織機上の経糸のカバーファクターは２２２９）、織機上の緯糸密度を９２本／２．５４ｃｍ、筬の空間率６６．３％、製織時の経糸張力を０．２６ｃＮ／ｄｔｅｘとして、実施例１に用いたレピアルームと電子ジャガードを用いて生機を作製した。
【００８４】
続いて、この生機を用いて、精練−セット工程を経て、更に、シリコーン樹脂を片面につき９０ｇ／ｍ２の量をコンマコーターで塗布し、両面を塗布して仕上げ、経糸密度が１１４本／２．５４ｃｍ、緯糸密度が９８本／２．５４ｃｍの高密度袋織基布の加工反を得た。
得られた織物の特性は表２、４に示す通りであって、織機の停台が無く製織性が良好で、生機は経糸毛羽が少なく、加工反はシワが無かった。また、生機から抜き出した経糸の交絡強度は１０％であり、経糸の強度保持率は９２％と良好な物性を示した。このように、製織性が良好で、高品質の高密度袋織基布が得られることがわかった。
【００８５】
【表１】
2006037287.tif 000002
【００８６】
【表２】
2006037287.tif 000003
【００８７】
【表３】
2006037287.tif 000004
【００８８】
【表４】
2006037287.tif 000005
【産業上の利用可能性】
【００８９】
本発明により、経糸を無糊で用いても製織性が良好であり、シワのない高品質の織物で、十分高いレベルの強度特性や内圧保持性を有する高密度袋織基布が得られる。この高密度袋織基布は、特に、乗物の側面衝突時に乗員を側面から保護するための複雑な形状を有するカーテン状エアバッグ用袋織基布として好適である。